(57)【要約】  本発明の課題は、発光効率が高く、特に固体膜中での発光効率の低下が少なく、かつ、耐光性の優れた近赤外光を発光することのできる新規なスクアリリウム化合物を提供することである。また、当該スクアリリウム化合物を含有する発光性組成物及び発光性フィルムを提供することである。  本発明のスクアリリウム化合物は、下記一般式（１）で表される構造を有することを特徴とする。    【化１】2020054627.tif 000035  ［一般式（１）において、環Ａ及び環Ｂは、それぞれ独立に、芳香族炭化水素環を表す。Ｒ１〜Ｒ４は、それぞれ独立に、置換基を表し、Ｒ１〜Ｒ４のうちの少なくとも二つは芳香族炭化水素基を表す。Ｒ１〜Ｒ４のうちの少なくとも一つは、さらに、かさ高い置換基を有する。Ｒ５及びＲ６は、それぞれ独立に、ヒドロキシ基又はアミノ基を表す。］
2020054627.tif 000002
【特許請求の範囲】
【請求項１】
下記一般式（１）で表される構造を有することを特徴とするスクアリリウム化合物。
【化１】
2020054627.tif 000031
［一般式（１）において、
環Ａ及び環Ｂは、それぞれ独立に、芳香族炭化水素環を表す。
Ｒ１〜Ｒ４は、それぞれ独立に、置換基を表し、Ｒ１〜Ｒ４のうちの少なくとも二つは芳香族炭化水素基を表す。Ｒ１〜Ｒ４のうちの少なくとも一つは、さらに、かさ高い置換基を有する。
Ｒ５及びＲ６は、それぞれ独立に、ヒドロキシ基又はアミノ基を表す。］
【請求項２】
前記Ｒ１〜Ｒ４のうちの少なくとも二つは、さらに、かさ高い置換基を有することを特徴とする請求項１に記載のスクアリリウム化合物。
【請求項３】
前記Ｒ１とＲ２のうちの少なくとも一つ、及び前記Ｒ３とＲ４のうちの少なくとも一つは、さらに、かさ高い置換基を有することを特徴とする請求項１に記載のスクアリリウム化合物。
【請求項４】
前記Ｒ１〜Ｒ４は、それぞれ独立に、アルキル基又は芳香族炭化水素基を表し、そのうちの少なくとも二つは芳香族炭化水素基を表し、かつＲ１とＲ２のうちの少なくとも一つ、及びＲ３とＲ４のうちの少なくとも一つは、さらに、かさ高い置換基を有することを特徴とする請求項１に記載のスクアリリウム化合物。
【請求項５】
環Ａ及び環Ｂは、それぞれ、窒素原子の結合位置に対してメタ位にヒドロキシ基を一つ又は二つ有するベンゼン環を表し、Ｒ１〜Ｒ４は、それぞれフェニル基を表し、Ｒ１〜Ｒ４のうちの少なくとも一つは、メタ位又はパラ位にかさ高い置換基を有することを特徴とする請求項１に記載のスクアリリウム化合物。
【請求項６】
前記一般式（１）で表される構造を有する化合物が、下記一般式（２）で表される構造を有する化合物であることを特徴とする請求項１に記載のスクアリリウム化合物。
【化２】
2020054627.tif 000032
［一般式（２）において、
環Ｂは、芳香族炭化水素環を表す。
Ｒ３及びＲ４は、それぞれ独立に、アルキル基又は芳香族炭化水素基を表し、少なくとも一つは、さらに、かさ高い置換基を有する。
Ｅ１及びＥ２は、それぞれ独立に、置換基を表し、少なくとも一つは、かさ高い置換基を表す。
Ｒ６は、ヒドロキシ基又はアミノ基を表す。］
【請求項７】
前記一般式（１）で表される構造を有する化合物が、下記一般式（３）で表される構造を有する化合物であることを特徴とする請求項１に記載のスクアリリウム化合物。
【化３】
2020054627.tif 000033
［一般式（３）において、
Ｅ１〜Ｅ４は、それぞれ独立に、置換基を表し、Ｅ１とＥ２のうちの少なくとも一つ、及びＥ３とＥ４のうちの少なくとも一つは、かさ高い置換基を表す。］
【請求項８】
前記一般式（１）で表される構造を有する化合物が、下記一般式（４）で表される構造を有する化合物であることを特徴とする請求項１に記載のスクアリリウム化合物。
【化４】
2020054627.tif 000034
［一般式（４）において、
Ｅ１〜Ｅ４は、それぞれ独立に、かさ高い置換基を表す。］
【請求項９】
請求項１から請求項８までのいずれか一項に記載のスクアリリウム化合物を含有することを特徴とする発光性組成物。
【請求項１０】
請求項１から請求項８までのいずれか一項に記載のスクアリリウム化合物を含有することを特徴とする発光性フィルム。
【発明の詳細な説明】
【技術分野】
【０００１】
本発明は、新規なスクアリリウム化合物、発光性組成物及び発光性フィルムに関する。より詳しくは、本発明は、発光効率が高く、かつ、耐光性の優れた近赤外光を発光することのできる新規なスクアリリウム化合物、当該スクアリリウム化合物を含有する発光性組成物及び発光性フィルムに関する。
【背景技術】
【０００２】
近年、近赤外発光材料は、赤外線カメラ、生体イメージング、生体センシング及び赤外線通信などへの利用の観点から大きく注目を集めている。例えば、生体センシングの一つであるパルスオキシメーターは、血中の酸素飽和度を算出するのに近赤外光を用いている。また、有機太陽電池の増感剤として研究されている。こうした近赤外光の利用分野拡大に伴い、近赤外発光材料に求められる性能、特に発光性や耐光性、耐薬品性等の堅牢性に関して、要求は厳しくなっている。【０００３】
用途により適した発光波長は様々だが、生体センシングに使用する場合、波長６５０〜９００ｎｍの「生体の窓」と呼ばれる生体を透過しやすい波長帯に高い輝度を持つ材料が好ましく用いられる。外部から光励起する際はモル吸光係数が高く、耐光性の優れた材料が求められている。【０００４】
しかし、近近赤外領域の光を発光する化合物は設計や合成が難しいため、あまり開発が進められてこなかった。当該化合物の例としては、非特許文献１に下記構造を有するスクアリリウム化合物Ｒ−１が記載されている。【０００５】
【化１】
2020054627.tif 000003
【０００６】
非特許文献１には上記スクアリリウム化合物が溶液中において近赤外領域で蛍光を発光することが記載されている。しかしながら、本発明者が非特許文献１に記載の上記スクアリリウム化合物を固体膜中で評価したところ、発光効率と耐光性は十分に満足しうるものではなかった。
また、蛍光発光化合物に立体的にかさ高い置換基を導入することで濃度消光を抑制する技術は公然知られているが、耐光性については予想がつかない。
【先行技術文献】
【非特許文献】
【０００７】
【非特許文献１】Ｓ．Ｗａｎｇ，ｅｔ  ａｌ．，Ｃｈｅｍ．Ｍａｔｅｒ，２０１１，２３，４７８９−４７９８．
【発明の概要】
【発明が解決しようとする課題】
【０００８】
本発明は、上記問題・状況に鑑みてなされたものであり、その解決課題は、発光効率が高く、特に固体膜中での発光効率の低下が少なく、かつ、耐光性の優れた近赤外光を発光することのできる新規なスクアリリウム化合物を提供することである。また、当該スクアリリウム化合物を含有する発光性組成物及び発光性フィルムを提供することである。
【課題を解決するための手段】
【０００９】
本発明者は、上記課題を解決すべく、上記問題の原因等について検討した結果、かさ高い置換基を有する特定構造のスクアリリウム化合物を用いることで、発光効率が高く、特に固体膜中での発光効率の低下が少なく、かつ、耐光性の優れた近赤外光を発光することのできる新規なスクアリリウム化合物を見いだし、本発明に至った。
すなわち、本発明に係る上記課題は、以下の手段により解決される。【００１０】
１．下記一般式（１）で表される構造を有することを特徴とするスクアリリウム化合物。【００１１】
【化２】
2020054627.tif 000004
【００１２】
［一般式（１）において、
環Ａ及び環Ｂは、それぞれ独立に、芳香族炭化水素環を表す。
Ｒ１〜Ｒ４は、それぞれ独立に、置換基を表し、Ｒ１〜Ｒ４のうちの少なくとも二つは芳香族炭化水素基を表す。Ｒ１〜Ｒ４のうちの少なくとも一つは、さらに、かさ高い置換基を有する。
Ｒ５及びＲ６は、それぞれ独立に、ヒドロキシ基又はアミノ基を表す。］【００１３】
２．前記Ｒ１〜Ｒ４のうちの少なくとも二つは、さらに、かさ高い置換基を有することを特徴とする第１項に記載のスクアリリウム化合物。【００１４】
３．前記Ｒ１とＲ２のうちの少なくとも一つ、及び前記Ｒ３とＲ４のうちの少なくとも一つは、さらに、かさ高い置換基を有することを特徴とする第１項に記載のスクアリリウム化合物。【００１５】
４．前記Ｒ１〜Ｒ４は、それぞれ独立に、アルキル基又は芳香族炭化水素基を表し、そのうちの少なくとも二つは芳香族炭化水素基を表し、かつＲ１とＲ２のうちの少なくとも一つ、及びＲ３とＲ４のうちの少なくとも一つは、さらに、かさ高い置換基を有することを特徴とする第１項に記載のスクアリリウム化合物。【００１６】
５．環Ａ及び環Ｂは、それぞれ、窒素原子の結合位置に対してメタ位にヒドロキシ基を一つ又は二つ有するベンゼン環を表し、Ｒ１〜Ｒ４は、それぞれフェニル基を表し、Ｒ１〜Ｒ４のうちの少なくとも一つは、メタ位又はパラ位にかさ高い置換基を有することを特徴とする第１項に記載のスクアリリウム化合物。【００１７】
６．前記一般式（１）で表される構造を有する化合物が、下記一般式（２）で表される構造を有する化合物であることを特徴とする第１項に記載のスクアリリウム化合物。【００１８】
【化３】
2020054627.tif 000005
【００１９】
［一般式（２）において、
環Ｂは、芳香族炭化水素環を表す。
Ｒ３及びＲ４は、それぞれ独立に、アルキル基又は芳香族炭化水素基を表し、少なくとも一つは、さらに、かさ高い置換基を有する。
Ｅ１及びＥ２は、それぞれ独立に、置換基を表し、少なくとも一つは、かさ高い置換基を表す。
Ｒ６は、ヒドロキシ基又はアミノ基を表す。］【００２０】
７．前記一般式（１）で表される構造を有する化合物が、下記一般式（３）で表される構造を有する化合物であることを特徴とする第１項に記載のスクアリリウム化合物。【００２１】
【化４】
2020054627.tif 000006
【００２２】
［一般式（３）において、
Ｅ１〜Ｅ４は、それぞれ独立に、置換基を表し、Ｅ１とＥ２のうちの少なくとも一つ、及びＥ３とＥ４のうちの少なくとも一つは、かさ高い置換基を表す。］【００２３】
８．前記一般式（１）で表される構造を有する化合物が、下記一般式（４）で表される構造を有する化合物であることを特徴とする第１項に記載のスクアリリウム化合物。【００２４】
【化５】
2020054627.tif 000007
【００２５】
［一般式（４）において、
Ｅ１〜Ｅ４は、それぞれ独立に、かさ高い置換基を表す。］【００２６】
９．第１項から第８項までのいずれか一項に記載のスクアリリウム化合物を含有することを特徴とする発光性組成物。【００２７】
１０．第１項から第８項までのいずれか一項に記載のスクアリリウム化合物を含有することを特徴とする発光性フィルム。
【発明の効果】
【００２８】
本発明の上記手段により、発光効率が高く、特に固体膜中での発光効率の低下が少なく、かつ、耐光性の優れた近赤外光を発光することのできる新規なスクアリリウム化合物を提供することができる。また、当該スクアリリウム化合物を含有する発光性組成物及び発光性フィルムを提供することができる。【００２９】
本発明の効果の発現機構又は作用機構については、明確にはなっていないが、以下のように推察している。
スクアリリウム化合物は、強い電子アクセプター性を示すスクアリン酸骨格と電子ドナー性を示すアミノ基からなる構造をしており、赤〜近赤外領域にシャープな吸収・発光ピークと高いモル吸光係数を示す。以下に代表的なスクアリリウム化合物Ｒ−２とその光学物性（λｍａｘＰＬ：極大発光波長、Φｆ：発光量子収率、モル吸光係数（ｌｏｇε））を示した。【００３０】
【化６】
2020054627.tif 000008
【００３１】
しかしながら、上記スクアリリウム化合物は高いπ平面性と同一分子内でカチオンとアニオンが共存した双性イオン構造であるため凝集しやすい。その結果、発光材料として見たとき、溶液中では高い発光量子収率を示すものの、固体膜中では凝集し発光量子収率が低下することが知られていた。【００３２】
これに対し、本発明のスクアリリウム化合物は、少なくとも一つ以上のかさ高い置換基を有しているため、分子間の相互作用が立体的に阻害される。すなわち、スクアリリウム化合物同士の相互作用や分散剤との相互作用が抑えられる。その結果、膜中においても凝集起因の消光が生じにくく、発光性が低下しないと考えられる。【００３３】
さらに電子供与性の強いアミノ基が置換した芳香族炭化水素環によって、発光量子収率が向上することが分った。これは、スクアリリウム化合物が、電子アクセプター性を示すスクアリン酸骨格と電子ドナー性を示すアミノ基からなる構造を持っているため、電子供与性の強いドナーを用いると、分子内電荷移動遷移に基づく発光が起こりやすくなるためだと推測される。【００３４】
また、本発明のスクアリリウム化合物は従来のスクアリリウム化合物よりも耐光性に優れるという効果を有する。本発明の化合物は励起状態からの熱失活が少ないため、熱による分解が抑えられたこと、及び凝集が抑制されるので凝集起因の分解が抑制されるため、例えば、分子が近づくことによる分子間の反応の抑制されることや、凝集体のように吸収スペクトルがブロードになり、より多くの波長域の光を吸収してしまうことがないためであると推察される。
【発明を実施するための形態】
【００３５】
本発明のスクアリリウム化合物は、前記一般式（１）で表される構造を有することを特徴とする。この特徴は、下記各実施態様（形態）に共通する又は対応する技術的特徴である。
本発明の実施態様としては、本発明の効果発現の観点から、前記Ｒ１〜Ｒ４のうちの少なくとも二つは、さらに、かさ高い置換基を有することが好ましい。
また、前記Ｒ１とＲ２のうちの少なくとも一つ、及び前記Ｒ３とＲ４のうちの少なくとも一つは、さらに、かさ高い置換基を有することが、好ましい。
【００３６】
さらに、本発明においては、前記Ｒ１〜Ｒ４は、それぞれ独立に、アルキル基又は芳香族炭化水素基を表し、そのうちの少なくとも二つは芳香族炭化水素基を表し、かつＲ１とＲ２のうちの少なくとも一つ、及びＲ３とＲ４のうちの少なくとも一つは、さらに、かさ高い置換基を有することが好ましい。
また、環Ａ及び環Ｂは、それぞれ、窒素原子の結合位置に対してメタ位にヒドロキシ基を一つ又は二つ有するベンゼン環を表し、Ｒ１〜Ｒ４は、それぞれフェニル基を表し、Ｒ１〜Ｒ４のうちの少なくとも一つは、メタ位又はパラ位にかさ高い置換基を有することが好ましい。
【００３７】
前記一般式（１）で表される構造を有する化合物が、前記一般式（２）で表される構造を有する化合物であることが、発光効率を高める点で好ましい。
さらに、本発明においては、前記一般式（１）で表される構造を有する化合物が、前記一般式（３）で表される構造を有する化合物であることが好ましい。これによりさらに発光効率を高めることができる。
本発明の実施態様としては、本発明の効果発現の観点から、前記一般式（１）で表される構造を有する化合物が、前記一般式（４）で表される構造を有する化合物であることが好ましい。これにより、固体膜中での凝集を低下させることができる。
本発明のスクアリリウム化合物を含有した発光性組成物又は発光性フィルムであることが好ましい。
【００３８】
以下、本発明とその構成要素、及び本発明を実施するための形態・態様について詳細な説明をする。なお、本願において、「〜」は、その前後に記載される数値を下限値及び上限値として含む意味で使用する。
【００３９】
以下、本発明のスクアリリウム化合物、発光性組成物、発光性フィルムについて説明するが、本発明はこれらに限定されない。
《スクアリリウム化合物》
［一般式（１）〜（４）で表される構造を有するスクアリリウム化合物］
本発明のスクアリリウム化合物は、外部から励起エネルギーを受け取って一重項励起状態に遷移し、その後基底状態に戻るときに蛍光を放射する。またこの化合物は、高いモル吸光係数を示すため、光励起による発光や、フェルスター型エネルギー移動による発光に優れている。さらに耐光性に優れていることが分った。
本発明のスクアリリウム化合物の発光色は、近赤外光色である。具体的には、蛍光スペクトルにおける極大発光波長が、６５０〜１０００ｎｍの範囲にある。
本発明のスクアリリウム化合物は、下記一般式（１）で表される構造を有する。
【００４０】
【化７】
2020054627.tif 000009
【００４１】
［一般式（１）において、環Ａ及び環Ｂは、それぞれ独立に、芳香族炭化水素環を表す。Ｒ１〜Ｒ４は、それぞれ独立に、置換基を表し、Ｒ１〜Ｒ４のうちの少なくとも二つは芳香族炭化水素環を表す。Ｒ１〜Ｒ４のうちの少なくとも一つは、さらに、かさ高い置換基を有する。Ｒ５及びＲ６は、それぞれ独立に、ヒドロキシ基又はアミノ基を表す。］
環Ａと環Ｂで表される芳香族炭化水素環（芳香族炭化水素環基、芳香族炭素環基、アリール基等ともいう）は、炭素数６〜１８の置換又は無置換の芳香族炭化水素環であり、例えば、フェニル基、ナフチル基、アントリル基、フルオレニル基、フェナントリル基、ビフェニリル基等を挙げることができる。好ましくは、フェニル基、ナフチル基、アントリル基等を挙げることができる。
【００４２】
一般式（１）において、Ｒ１〜Ｒ４で表される置換基、並びに環Ａ及び環Ｂが有してもよい置換基としては、アルキル基（例えば、メチル基、エチル基、プロピル基、イソプロピル基、ｔｅｒｔ−ブチル基、ペンチル基、ヘキシル基、オクチル基、ドデシル基、トリデシル基、テトラデシル基、ペンタデシル基等）、シクロアルキル基（例えば、シクロペンチル基、シクロヘキシル基等）、アルケニル基（例えば、ビニル基、アリル基等）、アルキニル基（例えば、エチニル基、プロパルギル基等）、芳香族炭化水素基（例えば、フェニル基、ｐ−クロロフェニル基、メシチル基、トリル基、キシリル基、ナフチル基、アントリル基、アズレニル基、アセナフテニル基、フルオレニル基、フェナントリル基、インデニル基、ピレニル基、ビフェニリル基等）、芳香族複素環基（例えば、ピリジル基、ピリミジニル基、フリル基、ピロリル基、イミダゾリル基、ベンゾイミダゾリル基、ピラゾリル基、ピラジニル基、トリアゾリル基（例えば、１，２，４−トリアゾール−１−イル基、１，２，３−トリアゾール−１−イル基等）、ピラゾロトリアゾリル基、オキサゾリル基、ベンゾオキサゾリル基、チアゾリル基、イソオキサゾリル基、イソチアゾリル基、フラザニル基、チエニル基、キノリル基、ベンゾフリル基、ジベンゾフリル基、ベンゾチエニル基、ジベンゾチエニル基、インドリル基、カルバゾリル基、カルボリニル基、ジアザカルバゾリル基（前記カルボリニル基のカルボリン環を構成する炭素原子の一つが窒素原子で置き換わったものを示す）、キノキサリニル基、ピリダジニル基、トリアジニル基、キナゾリニル基、フタラジニル基等）、複素環基（例えば、ピロリジル基、イミダゾリジル基、モルホリル基、オキサゾリジル基等）、アルコキシ基（例えば、メトキシ基、エトキシ基、プロピルオキシ基、ペンチルオキシ基、ヘキシルオキシ基、オクチルオキシ基、ドデシルオキシ基等）、シクロアルコキシ基（例えば、シクロペンチルオキシ基、シクロヘキシルオキシ基等）、アリールオキシ基（例えば、フェノキシ基、ナフチルオキシ基等）、アルキルチオ基（例えば、メチルチオ基、エチルチオ基、プロピルチオ基、ペンチルチオ基、ヘキシルチオ基、オクチルチオ基、ドデシルチオ基等）、シクロアルキルチオ基（例えば、シクロペンチルチオ基、シクロヘキシルチオ基等）、アリールチオ基（例えば、フェニルチオ基、ナフチルチオ基等）、アルコキシカルボニル基（例えば、メチルオキシカルボニル基、エチルオキシカルボニル基、ブチルオキシカルボニル基、オクチルオキシカルボニル基、ドデシルオキシカルボニル基等）、アリールオキシカルボニル基（例えば、フェニルオキシカルボニル基、ナフチルオキシカルボニル基等）、スルファモイル基（例えば、アミノスルホニル基、メチルアミノスルホニル基、ジメチルアミノスルホニル基、ブチルアミノスルホニル基、ヘキシルアミノスルホニル基、シクロヘキシルアミノスルホニル基、オクチルアミノスルホニル基、ドデシルアミノスルホニル基、フェニルアミノスルホニル基、ナフチルアミノスルホニル基、２−ピリジルアミノスルホニル基等）、アシル基（例えば、アセチル基、エチルカルボニル基、プロピルカルボニル基、ペンチルカルボニル基、シクロヘキシルカルボニル基、オクチルカルボニル基、２−エチルヘキシルカルボニル基、ドデシルカルボニル基、フェニルカルボニル基、ナフチルカルボニル基、ピリジルカルボニル基等）、アシルオキシ基（例えば、アセチルオキシ基、エチルカルボニルオキシ基、ブチルカルボニルオキシ基、オクチルカルボニルオキシ基、ドデシルカルボニルオキシ基、フェニルカルボニルオキシ基等）、アミド基（例えば、メチルカルボニルアミノ基、エチルカルボニルアミノ基、ジメチルカルボニルアミノ基、プロピルカルボニルアミノ基、ペンチルカルボニルアミノ基、シクロヘキシルカルボニルアミノ基、２−エチルヘキシルカルボニルアミノ基、オクチルカルボニルアミノ基、ドデシルカルボニルアミノ基、フェニルカルボニルアミノ基、ナフチルカルボニルアミノ基等）、カルバモイル基（例えば、アミノカルボニル基、メチルアミノカルボニル基、ジメチルアミノカルボニル基、プロピルアミノカルボニル基、ペンチルアミノカルボニル基、シクロヘキシルアミノカルボニル基、オクチルアミノカルボニル基、２−エチルヘキシルアミノカルボニル基、ドデシルアミノカルボニル基、フェニルアミノカルボニル基、ナフチルアミノカルボニル基、２−ピリジルアミノカルボニル基等）、ウレイド基（例えば、メチルウレイド基、エチルウレイド基、ペンチルウレイド基、シクロヘキシルウレイド基、オクチルウレイド基、ドデシルウレイド基、フェニルウレイド基ナフチルウレイド基、２−ピリジルアミノウレイド基等）、スルフィニル基（例えば、メチルスルフィニル基、エチルスルフィニル基、ブチルスルフィニル基、シクロヘキシルスルフィニル基、２−エチルヘキシルスルフィニル基、ドデシルスルフィニル基、フェニルスルフィニル基、ナフチルスルフィニル基、２−ピリジルスルフィニル基等）、アルキルスルホニル基（例えば、メチルスルホニル基、エチルスルホニル基、ブチルスルホニル基、シクロヘキシルスルホニル基、２−エチルヘキシルスルホニル基、ドデシルスルホニル基等）、アリールスルホニル基又はヘテロアリールスルホニル基（例えば、フェニルスルホニル基、ナフチルスルホニル基、２−ピリジルスルホニル基等）、アミノ基（例えば、アミノ基、エチルアミノ基、ジメチルアミノ基、ジフェニルアミノ基、ジイソプロピルアミノ基、ジタートブチル基、シクロヘキシルアミノ基、ブチルアミノ基、シクロペンチルアミノ基、２−エチルヘキシルアミノ基、ドデシルアミノ基、アニリノ基、ナフチルアミノ基、２−ピリジルアミノ基等）、ハロゲン原子（例えば、フッ素原子、塩素原子、臭素原子等）、フッ化炭化水素基（例えば、フルオロメチル基、トリフルオロメチル基、ペンタフルオロエチル基、ペンタフルオロフェニル基等）、シアノ基、ニトロ基、ヒドロキシ基、メルカプト基、シリル基（例えば、トリメチルシリル基、トリイソプロピルシリル基、トリフェニルシリル基、フェニルジエチルシリル基等）、ホスホノ基等が挙げられる。好ましくは、アルキル基、芳香族炭化水素基、アミノ基、ヒドロキシ基、シリル基が挙げられる。
また、これらの置換基は、上記の置換基によってさらに置換されていてもよい。
【００４３】
このうち、Ｒ１〜Ｒ４で表される置換基は、アルキル基又は芳香族炭化水素基が好ましい。
【００４４】
Ｒ１〜Ｒ４で表されるアルキル基としては、炭素数６〜１０の置換又は無置換のアルキル基が好ましい。例えば、メチル基、エチル基、プロピル基、イソプロピル基、ブチル基、イソブチル基、ペンチル基、ヘキシル基、オクチル基、ドデシル基、シクロペンチル基及びシクロヘキシル基等が挙げられる。
【００４５】
Ｒ１〜Ｒ４で表される芳香族炭化水素基としては、炭素数６〜１８の置換又は無置換の芳香族炭化水素基が好ましい。例えば芳香族炭化水素基（フェニル基、ナフチル基、アントリル基、フルオレニル基、フェナントリル基、ビフェニリル基等）が挙げられる。好ましくは、フェニル基及びナフチル基を挙げることができる。
【００４６】
一般式（１）において、Ｒ１〜Ｒ４のうちの少なくとも一つが有する「かさ高い置換基」とは、Ｔａｆｔの立体的パラメータ値（Ｅｓ値）が−１．６よりも小さい置換基をいう。ここでＥｓ値とは化学反応性より誘導された立体パラメータであり、この値が小さければ小さいほど立体的にかさ高い置換基ということができる。
Ｅｓ値に関しては、例えば『薬物の構造活性相関』（化学の領域増刊１２２号、南江堂）ｐ．１２４−１２６、「ＡｍｅｒｉｃａｎＣｈｅｍｉｃａｌ  Ｓｏｃｉｅｔｙ  Ｐｒｏｆｅｓｓｉｏｎａｌ  Ｒｅｆｅｒｅｎｃｅ  Ｂｏｏｋ，’Ｅｘｐｌｏｒｉｎｇ  ＱＳＡＲ’ｐ．８１  Ｔａｂｌｅ  ３−３」に記載されている。その一部を表に示す。
【００４７】
【表１】
2020054627.tif 000010
【００４８】
また、上記表には無い置換基として、例えば芳香族炭化水素基に結合するかさ高い置換基が芳香族環である場合は、Ｅｓ値が−１．６よりも小さい基をさらに置換基として有するか、又は、芳香族炭化水素基に対し立体障害が大きくなるようねじれて結合している必要がある（例えばビナフタレンのように）。
何故なら、メタ位またはパラ位に結合した無置換の芳香族環の場合、平面性の高いπ共役面が広がるため、より凝集を促進してしまう傾向が高いためである（芳香族環は、芳香族炭化水素環、芳香族複素環どちらも含む）。
【００４９】
立体パラメータＥｓ値が−１．６よりも小さい置換基としては、例えば炭素数３〜２０の分岐アルキル基、炭素数４〜２０の直鎖アルキル基、炭素数３以上のシクロアルキル基、などが挙げられるがこれらに限定されない。またこれらの置換基がさらに置換基を有していてもよく、あるいは炭素原子がＯ、Ｓ、Ｎ、Ｓｉ原子、ハロゲン原子などに置き換わっていてもよい）。
より好ましくは、２級以上の炭素が含まれるアルキル基（例えば２級炭素：イソプロピル基、イソブチル基、３級炭素：ｔｅｒｔ−ブチル基、アダマンチル基）、３級アミノ基（例えば、ジメチルアミノ基、ジエチルアミノ基、ジフェニルアミノ基）、３級シリル基（例えば、トリメチルシリル基、トリイソプロピルシリル基、トリフェニルシリル基、フェニルジエチルシリル基等）である。
【００５０】
一般式（１）における置換基の数は、特に制限されない。置換基が二つ以上ある場合、それらの置換基は、互いに同一であっても異なっていても良い。隣接する置換基同士はそれぞれ互いに結合して環状構造を形成していてもよい。
【００５１】
隣接する置換基同士が形成する環状構造は、芳香環であっても脂肪環であってもよく、またヘテロ原子を含むものであってもよく、さらに環状構造は２環以上の縮合環であってもよい。ここでいうヘテロ原子としては、窒素原子、酸素原子及び硫黄原子からなる群より選択されるものであることが好ましい。形成される環状構造の例として、ベンゼン環、ナフタレン環、ピリジン環、ピリダジン環、ピリミジン環、ピラジン環、ピロール環、イミダゾール環、ピラゾール環、トリアゾール環、イミダゾリン環、オキサゾール環、イソオキサゾール環、チアゾール環、イソチアゾール環、シクロヘキサジエン環、シクロヘキセン環、シクロペンタエン環、シクロヘプタトリエン環、シクロヘプタジエン環、シクロヘプタエン環、カルバゾール環、ジベンゾフラン環等を挙げることができる。
【００５２】
Ｒ５とＲ６で表されるアミノ基は、置換又は無置換のアミノ基であるが、好ましくは無置換のアミノ基である。
【００５３】
上記一般式（１）で表される構造を有するスクアリリウム化合物が、下記一般式（２）
で表される構造を有する化合物であることが好ましい。
【００５４】
【化８】
2020054627.tif 000011
【００５５】
［一般式（２）において、環Ｂは、芳香族炭化水素環を表す。Ｒ３及びＲ４は、それぞれ独立に、アルキル基又は芳香族炭化水素基を表し、少なくとも一つは、さらに、かさ高い置換基を有する。Ｅ１及びＥ２は、それぞれ独立に、置換基を表し、少なくとも一つは、かさ高い置換基を表す。Ｒ６は、ヒドロキシ基又はアミノ基を表す。］
環Ｂは、一般式（１）の環Ｂと同様に、芳香族炭化水素環を表す。
Ｅ１とＥ２は置換基を表す。置換基の構造は一般式（１）の置換基と同義である。
Ｅ１及びＥ２のうちの少なくとも一つは、かさ高い置換基を表す。かさ高い置換基の構造は一般式（１）で示したかさ高い置換基と同義である。
Ｒ３及びＲ４は、それぞれ独立に、アルキル基又は芳香族炭化水素基を表し、Ｒ１〜Ｒ４で好ましい置換基として挙げたアルキル基又は芳香族炭化水素基と同義である。
【００５６】
Ｒ３及びＲ４のうちの少なくとも一つは、さらに、かさ高い置換基を有する。かさ高い置換基の構造は一般式（１）で示したかさ高い置換基と同義である。
【００５７】
また、上記一般式（１）で表される構造を有する化合物が、下記一般式（３）で表される構造を有する化合物であることが好ましい。
【化９】
2020054627.tif 000012
【００５８】
［一般式（３）において、Ｅ１〜Ｅ４は、それぞれ独立に、置換基を表し、Ｅ１とＥ２のうちの少なくとも一つ、及びＥ３とＥ４のうちの少なくとも一つは、かさ高い置換基を表す。］
Ｅ１〜Ｅ４は、それぞれ独立に、置換基を表し、置換基の構造は一般式（１）の置換基と同義である。
Ｅ１とＥ２のうちの少なくとも一つ、及びＥ３とＥ４のうちの少なくとも一つは、かさ高い置換基を表し、かさ高い置換基の構造は一般式（１）で示したかさ高い置換基と同義である。
【００５９】
また、上記一般式（１）で表される構造を有する化合物が、下記一般式（４）で表される構造を有する化合物であることが好ましい。
【００６０】
【化１０】
2020054627.tif 000013
【００６１】
［一般式（４）において、Ｅ１〜Ｅ４は、それぞれ独立に、かさ高い置換基を表す。］
一般式（４）中、Ｅ１〜Ｅ４が表すかさ高い置換基の構造は、一般式（１）で示したかさ高い置換基と同義である。
以下に本発明の一般式（１）、（２）、（３）及び（４）で表される構造を有するスクアリリウム化合物の例を挙げるが、本発明はこれに限定されない。
【００６２】
【化１１】
2020054627.tif 000014
【００６３】
【化１２】
2020054627.tif 000015
【００６４】
【化１３】
2020054627.tif 000016
【００６５】
【化１４】
2020054627.tif 000017
【００６６】
【化１５】
2020054627.tif 000018
【００６７】
【化１６】
2020054627.tif 000019
【００６８】
【化１７】
2020054627.tif 000020
【００６９】
【化１８】
2020054627.tif 000021
【００７０】
【化１９】
2020054627.tif 000022
【００７１】
【化２０】
2020054627.tif 000023
【００７２】
【化２１】
2020054627.tif 000024
【００７３】
【化２２】
2020054627.tif 000025
【００７４】
【化２３】
2020054627.tif 000026
【００７５】
【化２４】
2020054627.tif 000027
【００７６】
〈合成方法〉
本発明の上記スクアリリウム化合物は、例えば、Ｃｈｅｍｉｓｔｒｙ  ｏｆ  Ｍａｔｅｒｉａｌｓ，第２３巻、４７８９ページ（２０１１年）、Ｔｈｅ  Ｊｏｕｒｎａｌ  ｏｆ  Ｐｈｙｓｉｃａｌ  Ｃｈｅｍｉｓｔｒｙ，第９１巻、５１８４ページ（１９８７年）に記載の方法、又は、これらの文献に記載の参照文献に記載の方法を参照することにより合成することができる。一例として、以下に例示化合物Ｄ−１の合成例を示す。
【００７７】
＜例示化合物Ｄ−１の合成＞
下記スキームにより合成した。
【００７８】
【化２５】
2020054627.tif 000028
【００７９】
３，４−ジヒドロキシ−３−シクロブテン−１，２−ジオン（１．１４ｇ、１０．０ｍｏｌ）と３−（ビス（４−タートブチルフェニル））アミノフェノール（７．４７ｇ、２０．０ｍｏｌ）をトルエン（８０ｍｌ）とノルマルブタノール（８０ｍｌ）の混合溶液中溶かし、加熱還流させながら１２時間加熱撹拌した。生成物をカラムクロマトグラフィーで精製後、メタノールとジクロロメタンの混合溶液で再結晶を行い、目的の例示化合物（Ｄ−１）を３．３０ｇ得た。
【００８０】
（蛍光スペクトルの測定）
本発明のスクアリリウム化合物の発光色は、以下の方法で確認することができる。
本発明のスクアリリウム化合物をトルエン溶液中で１０−６Ｍに調整し、常温（３００Ｋ）でこの試料の蛍光スペクトルを測定する。発光スペクトルの測定には、分光蛍光光度計  （日立ハイテクノス社製、Ｆ７０００）を用いる。そして、極大発光波長（発光強度が最大となる波長；「発光ピーク波長」ともいう）が６５０〜１０００ｎｍの範囲内にあるとき、近赤外色と判断する。
【００８１】
《発光性組成物及び発光性フィルム》
本発明の発光性組成物は、本発明のスクアリリウム化合物を含有することを特徴とする。本発明の発光性組成物は、スクアリリウム化合物に、製膜安定性等のために分散剤を加えた組成物、又はこれにさらに溶媒を加えた組成物として用いられることが好ましい。さらに、本発明の発光性フィルムは、本発明のスクアリリウム化合物を含有することを特徴とする。具体的には本発明の発光性組成物をフィルム状に形成することにより作製することができる。
【００８２】
分散剤としては、（メタ）アクリレート系樹脂、ポリエステル系樹脂、ポリアミド系樹脂、ポリイミド系樹脂、ポリスチレン系樹脂、ポリエポキシ系樹脂、ポリエステル系樹脂、アミノ系樹脂、フッ素系樹脂、フェノール系樹脂、ポリウレタン系樹脂、ポリエチレン系樹脂、ポリプロピレン系樹脂、ポリ塩化ビニル系樹脂、ポリビニルアルコール系樹脂、ポリエーテル系樹脂、ポリエーテルケトン系樹脂、ポリフェニレンスルフィド樹脂、ポリカーボネート系樹脂、アラミド樹脂等が挙げられるが、好ましくはポリスチレン系樹脂、ポリエチレン系樹脂、ポリプロピレン系樹脂、ポリ塩化ビニル系樹脂等である。また、これらの共重合体も同様に好ましい。
【００８３】
（メタ）アクリレート系樹脂とは、種々のメタクリレート系モノマー、又はアクリレート系モノマーを単独重合、又は共重合することにより合成され、モノマー種及びモノマー組成比を種々変えることによって、望みの（メタ）アクリレート系樹脂を得ることができる。また本発明においては、（メタ）アクリレート系モノマーと一緒に（メタ）アクリレート系モノマー以外の不飽和二重結合を有する共重合可能なモノマーとともに共重合しても使用可能であり、さらに本発明においては、ポリ（メタ）アクリレート系樹脂と一緒に他の複数の樹脂を混合しても使用可能である。
【００８４】
本発明において用いられる（メタ）アクリレート系樹脂を形成するモノマー成分としては、例えば、（メタ）アクリル酸、メチル（メタ）アクリレート、エチル（メタ）アクリレート、プロピル（メタ）アクリレート、ブチル（メタ）アクリレート、イソプロピル（メタ）アクリレート、イソブチル（メタ）アクリレート、ｔ−ブチル（メタ）アクリレート、ステアリル（メタ）アクリレート、２−ヒドロキシエチル（メタ）アクリレート、アセトアセトキシエチル（メタ）アクリレート、ジメチルアミノエチル（メタ）アクリレート、２−ヒドロキシプロピル（メタ）アクリレート、ジ（エチレングリコール）エチルエーテル（メタ）アクリレート、エチレングリコールメチルエーテル（メタ）アクリレート、イソボニル（メタ）アクリレート、塩化エチルトリメチルアンモニウム（メタ）アクリレート、トリフルオロエチル（メタ）アクリレート、オクタフルオロペンチル（メタ）アクリレート、２−アセトアミドメチル（メタ）アクリレート、２−メトキシエチル（メタ）アクリレート、２−ジメチルアミノエチル（メタ）アクリレート、３−トリメトキシシランプロピル（メタ）アクリレート、ベンジル（メタ）アクリレート、トリデシル（メタ）アクリレート、４−ヒドロキシブチル（メタ）アクリレート、テトラヒドロフルフリル（メタ）アクリレート、ドデシル（メタ）アクリレート、オクタデシル（メタ）アクリレート、２−ジエチルアミノエチル（メタ）アクリレート、２−エチルヘキシル（メタ）アクリレート、シクロヘキシル（メタ）アクリレート、フェニル（メタ）アクリレート、グリシジル（メタ）アクリレート等が挙げられるが、好ましくは（メタ）アクリル酸、メチル（メタ）アクリレート、エチル（メタ）アクリレート、プロピル（メタ）アクリレート、ブチル（メタ）アクリレート、ステアリル（メタ）アクリレート、２−ヒドロキシエチル（メタ）アクリレート、アセトアセトキシエチル（メタ）アクリレート、ベンジル（メタ）アクリレート、トリデシル（メタ）アクリレート、ドデシル（メタ）アクリレート、２−エチルヘキシル（メタ）アクリレートである。
【００８５】
ポリスチレン系樹脂とは、スチレンモノマーの単独重合物、又はスチレンモノマーと共重合可能な他の不飽和二重結合を有するモノマーを共重合したランダム共重合体、ブロック共重合体、グラフト共重合体が挙げられる。さらに、かかるポリマーに他のポリマーを配合したブレンド物やポリマーアロイも含まれる。前記スチレンモノマーの例としては、スチレン、α−メチルスチレン、α−エチルスチレン、α−メチルスチレン−ｐ−メチルスチレン、ｏ−メチルスチレン、ｍ−メチルスチレン、ｐ−メチルスチレン、等の核アルキル置換スチレン、ｏ−クロルスチレン、ｍ−クロルスチレン、ｐ−クロルスチレン、ｐ−ブロモスチレン、ジクロルスチレン、ジブロモスチレン、トリクロルスチレン、トリブロモスチレン等の核ハロゲン化スチレン等が挙げられるが、この中でスチレン、α−メチルスチレンが好ましい。
【００８６】
これらを単独重合又は共重合することによって本発明で用いられる樹脂は、例えば、ベンジルメタクリレート／エチルアクリレート、又はブチルアクリレート等の共重合体樹脂、またメチルメタクリレート／２−エチルヘキシルメタクリレート等の共重合体樹脂、またメチルメタクリレート／メタクリル酸／ステアリルメタクリレート／アセトアセトキシエチルメタクリレートの共重合体樹脂、またスチレン／アセトアセトキシエチルメタクリレート／ステアリルメタクリレートの共重合体樹脂、また、スチレン／２−ヒドロキシエチルメタクリレート／ステアリルメタクリレートの共重合体、さらには、２−エチルヘキシルメタクリレート／２−ヒドロキシエチルメタクリレート等の共重合体樹脂等が例として挙げられる。
【００８７】
また、本発明のスクアリリウム化合物を有機ＥＬ素子の発光材料として使用する場合、分散剤として公知のホスト化合物を用いることができる。その具体例としては、以下の文献に記載の化合物等が挙げられるが、本発明はこれらに限定されない。特開２００１−２５７０７６号公報、同２００２−３０８８５５号公報、同２００１−３１３１７９号公報、同２００２−３１９４９１号公報、同２００１−３５７９７７号公報、同２００２−３３４７８６号公報、同２００２−８８６０号公報、同２００２−３３４７８７号公報、同２００２−１５８７１号公報、同２００２−３３４７８８号公報、同２００２−４３０５６号公報、同２００２−３３４７８９号公報、同２００２−７５６４５号公報、同２００２−３３８５７９号公報、同２００２−１０５４４５号公報、同２００２−３４３５６８号公報、同２００２−１４１１７３号公報、同２００２−３５２９５７号公報、同２００２−２０３６８３号公報、同２００２−３６３２２７号公報、同２００２−２３１４５３号公報、同２００３−３１６５号公報、同２００２−２３４８８８号公報、同２００３−２７０４８号公報、同２００２−２５５９３４号公報、同２００２−２６０８６１号公報、同２００２−２８０１８３号公報、同２００２−２９９０６０号公報、同２００２−３０２５１６号公報、同２００２−３０５０８３号公報、同２００２−３０５０８４号公報、同２００２−３０８８３７号公報、米国特許出願公開第２００３／０１７５５５３号、米国特許出願公開第２００６／０２８０９６５号、米国特許出願公開第２００５／０１１２４０７号、米国特許出願公開第２００９／００１７３３０号、米国特許出願公開第２００９／００３０２０２号、米国特許出願公開第２００５／０２３８９１９号、国際公開第２００１／０３９２３４号、国際公開第２００９／０２１１２６号、国際公開第２００８／０５６７４６号、国際公開第２００４／０９３２０７号、国際公開第２００５／０８９０２５号、国際公開第２００７／０６３７９６号、国際公開第２００７／０６３７５４号、国際公開第２００４／１０７８２２号、国際公開第２００５／０３０９００号、国際公開第２００６／１１４９６６号、国際公開第２００９／０８６０２８号、国際公開第２００９／００３８９８号、国際公開第２０１２／０２３９４７号、特開２００８−０７４９３９号公報、特開２００７−２５４２９７号公報、欧州特許第２０３４５３８号明細書、国際公開第２０１１／０５５９３３号、国際公開第２０１２／０３５８５３号、特開２０１５−３８９４１号公報等である。
【００８８】
本発明の発光性組成物及び発光性フィルムにおける発光材料の含有量は、上記分散剤１００質量部に対する好ましい下限が０．００１質量部、好ましい上限が５０質量部である。上記発光材料の含有量がこの範囲内であると、高い透明性を有し、かつ、光線が照射されることにより高い輝度の画像を表示することができる。上記発光材料の含有量のより好ましい下限は０．０１質量部、より好ましい上限は１０質量部、更に好ましい下限は０．０５質量部、更に好ましい上限は８質量部、特に好ましい下限は０．１質量部、特に好ましい上限は５質量部である。
【００８９】
［発光量子収率］
発光量子収率は、吸収された光子数と放出された光子数の割合で表される。励起された分子の全てが蛍光によって基底状態に戻れば、発光量子収率は１となるが、実際は無輻射失活によって１とはならない。
【００９０】
無輻射失活とは、蛍光を発しないで基底状態に戻る遷移で、項間交差による三重項状態への緩和の他、電子状態のエネルギーが振動エネルギーなどに転化して最終的に熱エネルギーになる内部転換や、他の分子にエネルギーを移すエネルギー移動などがある。
【００９１】
励起状態にある分子の蛍光遷移と無輻射遷移の速度定数をそれぞれＫｆとＫｎｒとおくと、発光量子収率Φ（％）は、
Φ（％）＝（Ｋｆ／（Ｋｆ＋Ｋｎｒ））×１００
で表される。
したがって、発光量子収率を向上させるためには、励起状態にある分子の無輻射失活を抑えることが必要である。
【００９２】
本発明においては、無輻射失活を抑えるために、かさ高い置換基が導入された構造を特徴とする。かさ高い置換基により分子を立体的に遮蔽することで分子間の凝集が抑えることができる。その結果、凝集に起因する消光が小さくなり、発光性が向上すると推察される。
【実施例】
【００９３】
以下、実施例を挙げて本発明を具体的に説明するが、本発明はこれらに限定されるものではない。なお、実施例において「部」又は「％」の表示を用いるが、特に断りがない限り「質量部」又は「質量％」を表す。【００９４】
〔実施例１〕
比較例で用いた化合物を以下に示す。
【化２６】
2020054627.tif 000029
【００９５】
＜発光量子収率の測定＞
本発明のスクアリリウム化合物Ｄ−１、Ｄ−７、Ｄ−１１、Ｄ−１６、Ｄ−１７、Ｄ−２１、Ｄ−２２、Ｄ−２３、Ｄ−３５、Ｄ−４７及びＤ−５５、比較用化合物Ｒ−１〜Ｒ−４の各々について、溶液中及び膜中での発光量子収率を、それぞれ以下の方法で測定した。【００９６】
（１）溶液中での発光量子収率の評価
本発明のスクアリリウム化合物又は比較用化合物を、１０−６Ｍになるようにトルエン中に溶解させた。得られた溶液の発光量子収率を、絶対ＰＬ量子収率測定装置（浜松ホトニクス社製：Ｃ１１３４７）を用いて測定した。【００９７】
（２）膜中での発光量子収率の評価
ＣＢＰ（４，４′−Ｎ，Ｎ′−ジカルバゾールビフェニル）と本発明のスクアリリウム化合物又は比較用化合物とを、クロロホルム中にそれぞれの比率が９９．５質量％、０．５質量％となるように溶解させた。得られた溶液を、石英基板上に５００ｒｐｍ、３０秒の条件下スピンコート法により塗布して薄膜を形成した後、５０℃にて３０分間乾燥させた。得られた薄膜の絶対ＰＬ量子収率を、絶対ＰＬ量子収率測定装置（浜松ホトニクス社製：Ｃ１１３４７）を用いて測定し、膜中での発光量子収率とした。表Ｉでは、溶液中のＤ−１の発光量子収率を１００とする相対値で示した。【００９８】
（耐光性）
発光量子収率の測定と同条件で作製した膜を、ガラスで覆い、太陽光の下に１週間曝露した後のサンプルと未曝露サンプルからの極大吸収波長における吸収強度の低下を残存率で算出し、以下の基準で評価した。なお、極大吸収波長における吸収強度の測定は、分光光度計（日立ハイテクノス社製、Ｕ−３３００）を用いた。【００９９】
残存率（％）＝（曝露試料極大吸収波長強度／未曝露試料極大吸収波長強度）×１００
◎：  残存率が９５％以上
〇：  残存率が９０％以上〜９５％未満
△：  残存率が８０％以上〜９０％未満
×：  残存率が８０％未満  
実用上は、残存率９０％以上が好ましい。
以上の結果を表Ｉに示す。【０１００】
なお、本発明のスクアリリウム化合物である例示化合物Ｄ−１、Ｄ−７、Ｄ−１１、Ｄ−１６、Ｄ−１７、Ｄ−２１、Ｄ−２２、Ｄ−２３、Ｄ−３５、Ｄ−４７及びＤ−５５はトルエン中、それぞれ６５０〜８５０ｎｍの近赤外領域に極大発光波長を有することを確認した。測定は、前述した分光蛍光光度計（日立ハイテクノス社製、Ｆ７０００）を用いた。【０１０１】
【表２】
2020054627.tif 000030
【０１０２】
表IIより、本発明のスクアリリウム化合物は、発光効率が高く、かつ、耐光性が優れていることが分る。
【産業上の利用可能性】
【０１０３】
本発明のスクアリリウム化合物は、発光効率が高く、特に固体膜中での発光効率の低下が少なく、かつ、耐光性の優れた近赤外光を発光することができる。赤外線カメラ、生体イメージング、生体センシング及び赤外線通信などへ利用することができる。
【国際調査報告】
2020054627.tif 000036
2020054627.tif 000037
2020054627.tif 000038
2020054627.tif 000039